(57)【要約】  組成物は、α，ω−テレケリックシリル末端ポリマーと可塑剤とを含み、（ｉ）ポリマーと可塑剤との間のＦｅｄｏｒｓ溶解度パラメータの差は０．８以下であり、（ｉｉ）ポリマー＋可塑剤は組成物の３０〜８０重量％を構成し、（ｉｉｉ）ポリマーはポリマーと可塑剤の合計重量の１０〜７０重量％を構成する。【特許請求の範囲】
【請求項１】
α，ω−テレケリックシリル末端ポリマーと可塑剤とを含む組成物であって、
（ｉ）前記ポリマーと前記可塑剤との間のＦｅｄｏｒｓ溶解度パラメータの差が０．８以下であり、
（ｉｉ）前記ポリマー＋可塑剤が前記組成物の３０〜８０重量％を構成し、
（ｉｉｉ）前記ポリマーがポリマーと可塑剤の合計重量の１０〜７０重量％を構成する、
組成物。
【請求項２】
前記Ｆｅｄｏｒｓ溶解度パラメータの差が０．５以下である、請求項１に記載の組成物。
【請求項３】
前記α，ω−テレケリックシリル末端ポリマーが、それぞれ２０Ｐａ  Ｓ以下の粘度を有するシリル化ポリウレタン、シリル化ポリエーテル、シリル化ポリエステル、又はシリル化アクリレートである、請求項１に記載の組成物。
【請求項４】
前記可塑剤がグリコールである、請求項１に記載の組成物。
【請求項５】
前記組成物が、平行板レオメーター上で１０００ｃｐｓで測定した場合に、４Ｐａ  Ｓ以下の粘度を有する、請求項１に記載の組成物。
【請求項６】
前記グリコールがグリコールジエステルである、請求項３に記載の組成物。
【請求項７】
前記組成物が、平行板レオメーター上で１０００ｃｐｓで測定した場合に、３Ｐａ  Ｓ以下の粘度を有する、請求項４に記載の組成物。
【請求項８】
前記グリコールが、モノ、ジ、トリ、テトラ、又はネオ置換のエチル、プロピル、ブチル、又はペンチル部位である、請求項５に記載の組成物。
【請求項９】
前記ジエステルがヘキサノエート、ヘプタノエート、又はオクタノエートである、請求項５に記載の組成物。
【発明の詳細な説明】
【技術分野】
【０００１】
本発明は、建築産業において耐水性膜としての使用に適した噴霧可能な組成物に関する。
【背景技術】
【０００２】
耐水性エラストマーコーティングは、建築物の配向性ストランドボード、合板、コンクリート、セメント、又は石膏ボードの表面に塗布される。典型的には約０．２〜２．０ｍｍの厚さであるこれらのコーティングは、ローラー又はスプレーによって塗布することができる。効率上の理由から噴霧の選択肢が好ましい。いくつかのコーティング混合物では、２７５ｂａｒ以上（４，０００ｐｓｉ）の高圧噴霧が必要とされる。２７５ｂａｒ（４，０００ｐｓｉ）あるいは更には２０７ｂａｒ（３，０００ｐｓｉ）のなどのより低い圧力で噴霧することができる、改良された高固形分水バリアエラストマーコーティングが依然として継続的に必要とされている。
【０００３】
ＳｃｈｉｎｄｌｅｒらのＰＣＴ国際公開第１１０００７３７号には、一般式（ＩＩ）−Ｏ−ＣＯ−ＮＨ−（ＣＨ2）y−ＳｉＲ23-x（ＯＲ1）x（ＩＩ）（式中のＲ1Ｒ及びＲ2は互いに独立して１〜１８個の炭素原子を有する炭化水素基又は合計２〜２０個の炭素原子を有するω−オキサアルキル−アルキル基であり、ｘは２又は３であり、ｙは１〜１０の数である）の末端基を有するシラン末端プレポリマー（Ａ）を含む第１の成分（Ｋ１）と、水を含む第２の成分（Ｋ２）とを含有するが、全てのプレポリマー分子（Ａ）の少なくとも５０％がプレポリマー鎖の主鎖の中に追加的なウレタン単位又は尿素単位を全く含まないことを条件とする、二液型接着剤又はシーリングコンパウンド（Ｋ）が開示されている。
【０００４】
Ｇｅｏｒｇｅａｕらの米国特許第６，５７９，９２４号明細書には、熱硬化性であり、非収縮性であり、密閉された空洞内で少なくとも２インチの深さまで迅速に硬化することができる、一液型の注入可能なシーラントが記載されており、これは、シリル末端ポリマーと、迅速かつ深部までの硬化を促進するのに有効な量で存在する吸湿性可塑剤と、シリル末端ポリマーの硬化を促進するための触媒とを含む。シーラー組成物は、屋根の貫通部周りへのシールの形成方法において有用である。この方法は、屋根の貫通部の周りに形成されたピッチポケットの中にシーラー組成物を分注することと、ピッチポケットに分注されたシーラー組成物を空気中の水分にさらすことによって硬化させることとを含む。
【０００５】
米国特許出願公開第２０１２／０２０７９９８号明細書は、雨水又は空気中の水分から建築物を保護することができ、建築物の基材上に集められた水分を排出することができ、簡単に塗布することができる、液体塗布透湿性防水材料に関する。開示されているものは、（Ａ）シロキサン結合を形成することにより架橋可能なケイ素含有基を有するポリオキシアルキレンポリマーと、（Ｂ）主鎖にオキシプロピレン由来の繰り返し単位を５重量％以上含み、末端に−ＯＨ基、式：−ＯＲ9（Ｒ9は置換又は無置換のＣ1-20の炭化水素基である）により表される基、及び式：−ＮＲ102（Ｒ10はそれぞれ独立して水素原子、又は置換もしくは無置換のＣ1-20の炭化水素基である）により表される基からなる群から選択される１つ以上の基を有するポリオキシアルキレン可塑剤と、を含む硬化性組成物である。
【発明の概要】
【課題を解決するための手段】
【０００６】
本発明は、α，ω−テレケリックシリル末端ポリマーと可塑剤とを含有する組成物であって、
（ｉ）ポリマーと可塑剤との間のＦｅｄｏｒｓ溶解度パラメータの差が０．８以下であり、
（ｉｉ）ポリマー＋可塑剤が組成物の３０〜８０重量％を構成し、
（ｉｉｉ）ポリマーがポリマーと可塑剤の合計重量の１０〜７０重量％を構成する、
組成物に関する。
【発明を実施するための形態】
【０００７】
コーティング組成物
建築物用の耐水性コーティングとしての使用に適した組成物の成分のうちの２つは、α，ω−テレケリックシリル末端ポリマー及び可塑剤である。ポリマーと可塑剤との間のＦｅｄｏｒｓ溶解度の差が０．８以下であることが組成物の要件である。より好ましくは、Ｆｅｄｏｒｓ溶解度の差は０．５以下である必要がある。Ｆｅｄｏｒｓ溶解度パラメータの計算は、溶解度パラメータ、蒸発熱、及び液体のモル体積を見積もるための周知の方法である。
【０００８】
ポリマー＋可塑剤は、組成物の３０〜８０重量％を構成する。組成物中のポリマー＋可塑剤の重量％が３０％未満である場合には、適切な物理的性質及び水バリア透過性が得られない。組成物中のポリマー＋可塑剤の重量％が８０％を超えると、望ましいレオロジー特性及び塗布特性が損なわれる。ある実施形態では、ポリマー＋可塑剤の可塑化バインダーが組成物の約５８重量％を構成し、顔料及びフィラーが組成物の約３５重量％を構成し、他の機能性添加剤が組成物の約６重量％を構成し、硬化触媒が約１重量％を構成する。
【０００９】
好ましくは、ポリマーがポリマーと可塑剤との合計重量の１０〜７０重量％を構成し、可塑剤が合計重量の３０〜９０重量％を構成する。
【００１０】
ある実施形態では、組成物は、平行板レオメーター上で１０００ｃｐｓで測定した場合に、４パスカル秒（Ｐａ  Ｓ）以下の粘度を有する。別の実施形態では、粘度は、３Ｐａ  Ｓ以下である。
【００１１】
ポリマー及び可塑剤
好ましくは、α，ω−テレケリックシリル末端ポリマーは、シリル化ポリウレタン、シリル化ポリエーテル、シリル化ポリエステル、又はシリル化アクリレートである。ポリマーの出発粘度は、耐候性バリア混合物の最終粘度を有意に制御するであろう。好ましくは、ポリマー粘度は、１０００ｃｐｓで４．０パスカル秒以下の最終混合物粘度が得られるように、１０００ｃｐｓで２０パスカル秒以下である。
【００１２】
好ましくは、可塑剤は、典型的には約２０〜２５℃である室温で液体である。好ましい実施形態では、可塑剤はグリコールジエステルなどのグリコールである。好適なグリコールは、モノ、ジ、トリ、テトラ、又はネオ置換のエチル、プロピル、ブチル、又はペンチル部位である。好ましいジエステルは、ヘキサノエート、ヘプタノエート、又はオクタノエートである。
【００１３】
試験方法
組成物の粘度は、平行板レオメーター上で１０００ｃｐｓで測定し、これはＰａ  Ｓで報告されている。
【実施例】
【００１４】
本発明に従って調製された実施例を数値により示す。対照又は比較例は文字で示されている。
【００１５】
表１は、実施例で使用した様々なポリマー及び可塑剤の粘度、分子量、及び溶解度パラメータを示している。
【００１６】
【表１】
2019530769.tif 000002
【００１７】
表２Ａ〜２Ｃは、実施例１〜１０及び比較例１〜３の組成を示している。
【００１８】
【表２】
2019530769.tif 000003
【００１９】
【表３】
2019530769.tif 000004
【００２０】
【表４】
2019530769.tif 000005
【００２１】
表２に示されている配合例に従って、ポリマー、可塑剤、フィラー、チキソトロープ剤、各種安定剤、脱水剤、接着促進剤、硬化触媒などを測定し、窒素パージによる脱水条件下で高剪断ミキサーで混練した。その後、材料を防湿容器（５ガロンのバケツ）の中に密封した。ポリマー及び可塑剤以外の配合剤は下に示されている。コロイド状炭酸カルシウムＵｌｔｒａ−Ｐｆｌｅｘ（Ｓｐｅｃｉａｌｔｙ  Ｍｉｎｅｒａｌｓ  Ｉｎｃ．）、粉砕炭酸カルシウムフィラーＨｕｂｅｒｃａｒｂ  Ｇ２Ｔ（Ｈｕｂｅｒ  Ｅｎｇｉｎｅｅｒｅｄ  Ｍａｔｅｒｉａｌｓ）、二酸化チタンＲ−９０２（Ｃｈｅｍｏｕｒｓ）、チキソトロープ剤Ｃｒａｖａｌｌａｃ  ＳＬ（Ｃｒａｙ  Ｖａｌｌｅｙ）、紫外線吸収剤及び光安定剤Ｔｉｎｕｖｉｎ３２８及びＴｉｎｕｖｉｎ７７０それぞれ（Ｃｉｂａ  Ｓｐｅｃｉａｌｔｙ  Ｃｈｅｍｉｃａｌｓ）、脱水剤Ａ−１７１（Ｍｏｍｅｎｔｉｖｅ  Ｐｅｒｆｏｒｍａｎｃｅ  Ｍａｔｅｒｉａｌｓ）、カップリング剤Ａ−１１２０（Ｍｏｍｅｎｔｉｖｅ  Ｐｅｒｆｏｒｍａｎｃｅ  Ｍａｔｅｒｉａｌｓ）、硬化触媒Ｎｅｏｓｔａｎ  Ｕ−２２０Ｈ（Ｎｉｔｔｏ  Ｋａｓｅｉ  Ｃｏ．，Ｌｔｄ）。
【００２２】
表３は、最終組成物の得られた粘度、及びポリマーと可塑剤との間のＦｅｄｏｒｓ溶解度パラメータの差を示している。
【００２３】
【表５】
2019530769.tif 000006
【００２４】
実施例１〜５から得られた組成物は、１０００ｃｐｓで２．０（Ｐａ  Ｓ）〜２．８（Ｐａ  Ｓ）の範囲の粘度及び０．８未満のＦｅｄｏｒｓ溶解度パラメータ差を有していた。組成物を、６３１スプレーチップを備えたＧｒａｃｏ  Ｍａｒｋ  Ｖエアレス噴霧装置における噴霧能力について評価したところ、約３２００ｐｓｉの圧力で噴霧可能であることが判明した。組成物６〜１０は、１０００ｃｐｓで３．５〜３．８Ｐａ  Ｓの範囲の最終粘度及び０．８未満のＦｅｄｏｒｓ溶解度パラメータ差を有していた。これらは６３１スプレーチップを用いて４０００ｐｓｉで噴霧可能であった。実施例６〜１０は、α，ω−テレケリックシリル末端ポリマーの出発粘度が高いため、より高い最終粘度を有した。
【００２５】
比較例Ａ〜Ｃから得られた組成物は、４．７ｃｐｓ〜５．０の範囲の粘度を有しており、１．０より大きいＦｅｄｏｒｓ溶解度差であった。組成物を噴霧能力について評価したところ、Ｇｒａｃｏ  Ｍａｒｋ  Ｖエアレス噴霧装置では噴霧されないことが判明した。しかしながら、組成物は、６３１スプレーチップを用いて約６０００ｐｓｉでＧｒａｃｏ  Ｘ−９０エアレススプレーでスプレーすることができた。
【国際調査報告】
2019530769.tif 000007
2019530769.tif 000008